【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
ｒａｃプロピレンオキシドまたは鏡像異性体濃縮プロピレンオキシドと、二酸化炭素とを非交互共重合させて、以下の
【化６】
2010501668.tif 000001
を生成する方法であって、
上記式中、ｘは、１．０〜０．４６の範囲であり、Ｍｎは、５００ｇ／ｍｏｌ〜５００，０００ｇ／ｍｏｌの範囲であり、
該方法は、触媒有効量のＣｏ［Ｍ（ＣＮ）４］の存在下で、ｒａｃプロピレンオキシドまたは鏡像異性体濃縮プロピレンオキシドと二酸化炭素とを共重合するステップを包含し、ここで、ＭがＮｉ、Ｐｄ、Ｐｔおよびその組合わせから成る群から選択される、方法。
【請求項２】
Ｃｏ［Ｍ（ＣＮ）４］が無水である、請求項１に記載の方法。
【請求項３】
共重合が、周囲圧〜１５００ｐｓｉｇの範囲の二酸化炭素圧で行われる、請求項２に記載の方法。
【請求項４】
プロピレンオキシド：コバルト（触媒中）のモル比が、１００：１〜１００，０００：１の範囲である、請求項３に記載の方法。
【請求項５】
反応温度が、１０℃〜１５０℃の範囲である、請求項４に記載の方法。
【請求項６】
共重合が、鎖移動剤を含有する反応混合物中で行われ、Ｍｎが５００〜２５，０００の範囲である、請求項２に記載の方法。
【請求項７】
ｒａｃプロピレンオキシドまたは鏡像異性体濃縮プロピレンオキシドの単独重合法であって、触媒有効量のＣｏ［Ｍ（ＣＮ）４］の存在下で、ｒａｃプロピレンオキシドまたは鏡像異性体濃縮プロピレンオキシドを重合するステップを包含し、ここで、ＭがＮｉ、Ｐｄ、Ｐｔおよびその組合わせから成る群から選択される、方法。
【請求項８】
Ｃｏ［Ｍ（ＣＮ）４］が無水である、請求項７に記載の方法。
【請求項９】
プロピレンオキシド：コバルトのモル比が、１００：１〜１００，０００：１の範囲である、請求項８に記載の方法。
【請求項１０】
反応温度が、１０℃〜１５０℃の範囲である、請求項９に記載の方法。
【請求項１１】
単独重合が、鎖移動剤を含有する反応混合物中で行われ、Ｍｎが５００ｇ／ｍｏｌ〜２５０，０００ｇ／ｍｏｌの範囲である、請求項８に記載の方法。
【請求項１２】
Ｃｏ［Ｍ（ＣＮ）４］を調製する方法であって、Ｃｏ（ＳＯ４）とＫ２［Ｍ（ＣＮ）４］とを反応させて水和Ｃｏ［Ｍ（ＣＮ）４］を形成し、無水Ｃｏ［Ｍ（ＣＮ）４］を生成することを包含し、ここで、ＭがＮｉ、ＰｔおよびＰｄから成る群から選択される、方法。
【請求項１３】
無水Ｃｏ［Ｎｉ（ＣＮ）４］を調製する方法であって、微結晶性Ｃｏ（Ｈ２Ｏ）２［Ｎｉ（ＣＮ）４］・４Ｈ２Ｏを脱水するステップを包含する、方法。
【請求項１４】
Ｃｏ［Ｐｔ（ＣＮ）４］。
【請求項１５】
Ｃｏ［Ｐｄ（ＣＮ）４］。
【請求項１６】
式（Ｉ）
【化７】
2010501668.tif 000002
（式（Ｉ）中のＲは、水素、Ｃ２〜Ｃ１８アルキル、Ｃ６〜Ｃ１８アリール、Ｃ１〜Ｃ２０ハロゲン化物含有アルキル、およびＣ１〜Ｃ２０酸素含有アルキルから成る群から選択される）
と、
二酸化炭素（ＩＩ）と
の非交互共重合法であって、
該方法は、触媒有効量のＣｏ［Ｍ（ＣＮ）４］の存在下で（Ｉ）および（ＩＩ）を共重合させて、下式（ＩＩＩ）
【化８】
2010501668.tif 000003
を有するポリエーテルポリカーボネートを生成するステップを包含し、上記式中、ｘは、１．０〜０．４６の範囲であり、式（ＩＩＩ）のＭｎが５００ｇ／ｍｏｌ〜５００，０００ｇ／ｍｏｌの範囲であり、ここで、ＭがＮｉ、Ｐｄ、Ｐｔおよびその組合わせから成る群から選択される、方法。
【請求項１７】
式（Ｉ）
【化９】
2010501668.tif 000004
の重合法であって、
上記式（Ｉ）中のＲは、水素、Ｃ２〜Ｃ１８アルキル、Ｃ６〜Ｃ１８アリール、Ｃ１〜Ｃ２０ハロゲン化物含有アルキル、およびＣ１〜Ｃ２０酸素含有アルキルから成る群から選択され、
該方法は、Ｃｏ［Ｍ（ＣＮ）４］の存在下で（Ｉ）を重合させて下式（ＩＶ）
【化１０】
2010501668.tif 000005
を有するポリ（置換エチレンオキシド（Ｉ））を生成するステップを包含し、
上記式中、Ｒは上記に定義され、Ｍｎは５００ｇ／ｍｏｌ〜２５０，０００ｇ／ｍｏｌの範囲であり、ここで、ＭがＮｉ、Ｐｄ、Ｐｔおよびその組合わせから成る群から選択される、方法。
【請求項１８】
ＭがＮｉである、請求項１に記載の方法。
【請求項１９】
ＭがＰｄである、請求項１に記載の方法。
【請求項２０】
ＭがＰｔである、請求項１に記載の方法。
【請求項２１】
ＭがＮｉである、請求項２に記載の方法。
【請求項２２】
ＭがＰｄである、請求項２に記載の方法。
【請求項２３】
ＭがＰｔである、請求項２に記載の方法。
【請求項２４】
請求項２に記載の方法でああって、該方法は、ｒａｃプロピレンオキシドと二酸化炭素とを共重合するステップを包含する、方法。
【請求項２５】
請求項２に記載の方法であって、該方法は、鏡像異性体濃縮プロピレンオキシドと二酸化炭素とを共重合するステップを包含する、方法。
【請求項２６】
請求項２に記載の方法であって、形成されるポリマーの多分散性指数が、１．９〜５．８である、方法。
【請求項２７】
請求項２６に記載の方法であって、形成されるポリマーの多分散性指数が、２．０〜４．０である、方法。
【請求項２８】
請求項２に記載の方法であって、形成されるポリマーが位置規則性である、方法。
【請求項２９】
請求項２に記載の方法であって、形成されるポリマーがアタクチックである、方法。
【請求項３０】
プロピレンオキシド：コバルト（触媒中）のモル比が、１００：１〜５，０００：１の範囲である、請求項４に記載の方法。
【請求項３１】
Ｃｏ［Ｍ（ＣＮ）４］が、Ｃｏ［Ｎｉ（ＣＮ）４］である、請求項１６に記載の方法。
【請求項３２】
Ｃｏ［Ｍ（ＣＮ）４］が、Ｃｏ［Ｐｄ（ＣＮ）４］である、請求項１６に記載の方法。
【請求項３３】
Ｃｏ［Ｍ（ＣＮ）４］が、Ｃｏ［Ｐｔ（ＣＮ）４］である、請求項１６に記載の方法。
【請求項３４】
請求項１６に記載の方法であって、Ｒが、水素、Ｃ２〜Ｃ１８アルキル、およびＣ６〜Ｃ１８アリールからなる群より選択される、方法。
【請求項３５】
請求項１６に記載の方法であって、Ｒが、−ＣＨ２Ｃｌである、方法。
【手続補正２】
【補正対象書類名】明細書
【補正対象項目名】００２３
【補正方法】変更
【補正の内容】
【００２３】
本明細書で使用する場合、Ｍｎ、ＭｗおよびＭｗ／Ｍｎ（ＰＤＩ）は、４０℃でテトラヒドロフラン中のポリスチレン標準で検量されたゲル浸透クロマトグラフィ−により決定される。
本発明はまた、以下の項目を提供する。
（項目１）
ｒａｃプロピレンオキシドまたは鏡像異性体濃縮プロピレンオキシドと、二酸化炭素とを非交互共重合させて、以下の
【化６】
2010501668.tif 000006
を生成する方法であって、
上記式中、ｘは、１．０〜０．４６の範囲であり、Ｍｎは、５００ｇ／ｍｏｌ〜５００，０００ｇ／ｍｏｌの範囲であり、
該方法は、テトラシアノメタレート部分を含有する触媒有効量の二元金属シアニド錯体の存在下で、ｒａｃプロピレンオキシドまたは鏡像異性体濃縮プロピレンオキシドと二酸化炭素とを共重合するステップを包含する、方法。
（項目２）
二元金属シアニド錯体は無水Ｃｏ［Ｍ（ＣＮ）４］であり、ここで、ＭがＮｉ、ＰｄおよびＰｔならびにその組合わせから成る群から選択される、項目１に記載の方法。
（項目３）
共重合が、周囲圧〜１５００ｐｓｉｇの範囲の二酸化炭素圧で行われる、項目２に記載の方法。
（項目４）
プロピレンオキシド：コバルト（触媒中）のモル比が、１００：１〜１００，０００：１の範囲である、項目３に記載の方法。
（項目５）
反応温度が、１０℃〜１５０℃の範囲である、項目４に記載の方法。
（項目６）
共重合が、鎖移動剤を含有する反応混合物中で行われ、Ｍｎが５００〜２５，０００の範囲である、項目２に記載の方法。
（項目７）
ｒａｃプロピレンオキシドまたは鏡像異性体濃縮プロピレンオキシドの単独重合法であって、テトラシアノメタレート部分を含有する触媒有効量の二元金属シアニド錯体の存在下で、ｒａｃプロピレンオキシドまたは鏡像異性体濃縮プロピレンオキシドを重合するステップを包含する、方法。
（項目８）
二元金属シアニド錯体が無水Ｃｏ［Ｍ（ＣＮ）４］であり、ここで、ＭがＮｉ、ＰｔおよびＰｄならびにその組合わせから成る群から選択される、項目７に記載の方法。
（項目９）
プロピレンオキシド：コバルトのモル比が、１００：１〜１００，０００：１の範囲である、項目８に記載の方法。
（項目１０）
反応温度が、１０℃〜１５０℃の範囲である、項目９に記載の方法。
（項目１１）
単独重合が、鎖移動剤を含有する反応混合物中で行われ、Ｍｎが５００ｇ／ｍｏｌ〜２５０，０００ｇ／ｍｏｌの範囲である、項目８に記載の方法。
（項目１２）
Ｃｏ［Ｍ（ＣＮ）４］を調製する方法であって、Ｃｏ（ＳＯ４）とＫ２［Ｍ（ＣＮ）４］とを反応させて水和Ｃｏ［Ｍ（ＣＮ）４］を形成し、無水Ｃｏ［Ｍ（ＣＮ）４］を生成することを包含し、ここで、ＭがＮｉ、ＰｔおよびＰｄから成る群から選択される、方法。
（項目１３）
無水Ｃｏ［Ｎｉ（ＣＮ）４］を調製する方法であって、微結晶性Ｃｏ（Ｈ２Ｏ）２［Ｎｉ（ＣＮ）４］・４Ｈ２Ｏを脱水するステップを包含する、方法。
（項目１４）
Ｃｏ［Ｐｔ（ＣＮ）４］。
（項目１５）
Ｃｏ［Ｐｄ（ＣＮ）４］。
（項目１６）
式（Ｉ）
【化７】
2010501668.tif 000007
（式（Ｉ）中のＲは、水素、Ｃ２〜Ｃ１８アルキル、Ｃ６〜Ｃ１８アリール、Ｃ１〜Ｃ２０ハロゲン化物含有アルキル、およびＣ１〜Ｃ２０酸素含有アルキルから成る群から選択される）
と、
二酸化炭素（ＩＩ）と
の非交互共重合法であって、
該方法は、テトラシアノメタレート部分を含有する触媒有効量の二元金属シアニド錯体の存在下で（Ｉ）および（ＩＩ）を共重合させて、下式（ＩＩＩ）
【化８】
2010501668.tif 000008
を有するポリエーテルポリカーボネートを生成するステップを包含し、上記式中、ｘは、１．０〜０．４６の範囲であり、式（ＩＩＩ）のＭｎが５００ｇ／ｍｏｌ〜５００，０００ｇ／ｍｏｌの範囲である、方法。
（項目１７）
式（Ｉ）
【化９】
2010501668.tif 000009
の重合法であって、
上記式（Ｉ）中のＲは、水素、Ｃ２〜Ｃ１８アルキル、Ｃ６〜Ｃ１８アリール、Ｃ１〜Ｃ２０ハロゲン化物含有アルキル、およびＣ１〜Ｃ２０酸素含有アルキルから成る群から選択され、
該方法は、テトラシアノメタレート部分を含有する二元金属シアニド錯体の存在下で（Ｉ）を重合させて下式（ＩＶ）
【化１０】
2010501668.tif 000010
を有するポリ（置換エチレンオキシド（Ｉ））を生成するステップを包含し、
上記式中、Ｒは上記に定義され、Ｍｎは５００ｇ／ｍｏｌ〜２５０，０００ｇ／ｍｏｌの範囲である、方法。